(57)【要約】【課題】摩擦により発生するマイナス空気イオン量を正確に測定することが可能なマイナス空気イオン量の測定方法を提供すること。【解決手段】布帛から発生するマイナス空気イオン量を測定する方法であって、ＪＩＳ  Ｌ１０１８の６．３４に規定される通気性の値を１００ｃｍ／ｃｍ２・秒以上とした被測定布帛の一方の表面を摩擦体で摩擦しつつ、該布帛の他方表面側から空気を吸引採取してその中に含まれるマイナス空気イオン量を測定する。【選択図】なし【特許請求の範囲】
【請求項１】
布帛から発生するマイナス空気イオン量を測定する方法であって、ＪＩＳ  Ｌ１０１８の６．３４に規定される通気性の値を１００ｃｍ／ｃｍ２・秒以上とした被測定布帛の一方の表面を摩擦体で摩擦しつつ、該布帛の他方表面側から空気を吸引採取してその中に含まれるマイナス空気イオン量を測定することを特徴とするマイナス空気イオン量の測定方法。
【請求項２】
布帛が織物、編物又は不織布である請求項１記載のマイナス空気イオン量の測定方法。
【請求項３】
布帛がポリ塩化ビニル繊維を１０重量％以上含む布帛である請求項１又は２記載のマイナス空気イオン量の測定方法。
【請求項４】
布帛がポリ塩化ビニリデン繊維を１０重量％以上含む布帛である請求項１、２又は３記載のマイナス空気イオン量の測定方法。
【請求項５】
布帛がポリテトラフルオロエチレン繊維を１０重量％以上含む布帛である請求項１〜４のいずれか１項に記載のマイナス空気イオン量の測定方法。
【発明の詳細な説明】
【技術分野】
【０００１】
本発明は、摩擦によって発生するマイナス空気イオン量の測定方法に関するものであり、さらに詳しくは、摩擦により布帛から発生したマイナス空気イオンを簡便な方法で効率よく補足することにより、発生するマイナス空気イオン量を正確に測定することが可能なマイナス空気イオン量の測定方法に関するものである。
【背景技術】
【０００２】
従来より、空気中のマイナス空気イオン（以下、単に空気イオンと略称することがある）は、人体に取り込まれると、活性酸素の発生を抑制したり、血液浄化などの作用を呈し、健康に好影響を与えることが知られている。
【０００３】
このようなマイナス空気イオンは、自然界で発生と消滅を繰り返しており、空気中にもプラス空気イオンと共に常に存在しているが、近年、都市部や工業地帯などではマイナス空気イオンが少なく、健康に悪影響があるプラス空気イオンが多いのが現状である。
【０００４】
このような環境に鑑みて、マイナス空気イオン発生装置又はその機能を盛り込んだエアコンディショナーや空気清浄機、或いは肌着やカーテンなどの繊維製品が開発され（例えば特開２００２−９５９６０号公報など）、一部は既に市販されている。
【０００５】
そして、このような製品の開発や普及には、正確で簡便、且つ安全で安価なマイナス空気イオン量の測定方法の確立が不可欠である。現在、このマイナス空気イオン量の測定方法としては、空気イオンの「発生」、「捕捉」、「測定機器による検知とカウント」、「記録」というスキームが採用されており、「測定機器による検知とカウント」と「記録」に関しては、神戸イオン商会製のイオンカウンター（ＫＳＴ−９００）、シグマテック社製のイオンカウンター（ＳＣ−５０）或いはフィーサ社製のエアーイオンカウンター（ＦＩＣ−２０００）などの測定機器が市販されているので特に問題はない。
【０００６】
しかしながら、上記の測定スキームにおいて、「発生」したマイナス空気イオンを「捕捉」する方法に関しては、特に被測定物が布帛状で、しかも、人体など静電容量が比較的大きく、実質的に接地されているのと同様の物体で摩擦されるような場合には、マイナス空気イオンの「捕捉」が困難であり、正確なマイナス空気イオン量の測定が困難であるという問題があった。
【０００７】
この原因は、「発生」した空気イオンが摩擦物体に捕捉されるためであり、従って、「発生」したマイナス空気イオンを簡便な方法で効率よく「捕捉」する方法の開発が望まれていた。
【特許文献１】特開２００２−９５９６０号公報
【発明の開示】
【発明が解決しようとする課題】
【０００８】
本発明の目的は、上記従来技術の有する問題点を解決し、摩擦により発生するマイナス空気イオン量を正確に測定することが可能なマイナス空気イオン量の測定方法を提供することにある。
【課題を解決するための手段】
【０００９】
本発明者らは上記目的を達成するために鋭意検討を重ねた結果、布帛の摩擦面の他方表面側から空気を吸引採取するとき、発生したマイナス空気イオンを効率よく捕捉できることを究明し、本発明に到達した。
【００１０】
かくして本発明によれば、布帛から発生するマイナス空気イオン量を測定する方法であって、ＪＩＳ  Ｌ１０１８の６．３４に規定される通気性の値を１００ｃｍ／ｃｍ２・秒以上とした被測定布帛の一方の表面を摩擦体で摩擦しつつ、該布帛の他方表面側から空気を吸引採取してその中に含まれるマイナス空気イオン量を測定することを特徴とするマイナス空気イオン量の測定方法が提供される。
【発明の効果】
【００１１】
本発明によれば、摩擦により発生するマイナス空気イオン量を正確に測定することが可能なマイナス空気イオン量の測定方法が提供されるので、マイナス空気イオンを発生する製品の開発や普及に貢献できる。
【発明を実施するための最良の形態】
【００１２】
以下、本発明の実施の形態について詳細に説明する。本発明における布帛とは、例えばポリエステルやナイロンなどの合成繊維、羊毛や綿などの天然繊維からなる布帛を指し、中でも、ポリ塩化ビニル繊維、ポリ塩化ビニリデン繊維、またはポリテトラフルオロエチレン繊維を１０重量％以上含む布帛であることが好ましい。その理由は定かではないが、該繊維を構成するポリマーが帯電しやすい反面、放電もし易く、マイナス空気イオンを生じやすいためと考えられる。
【００１３】
上記繊維を１０重量％以上含む形態としては混紡、交織など特に限定はされず、任意の方法を採用することが可能である。これらの繊維量が１０重量％未満の場合、発生するマイナス空気イオン量が少なくなり、測定器の性能、感度によっては正確な測定が行い難くなる場合がある。
【００１４】
上記布帛の形態には特に限定はなく、織物、編物又は不織布などが任意に採用できるが、該布帛の、ＪＩＳ  Ｌ１０１８の６．３４に規定される通気性の値は１００ｃｍ／ｃｍ２・秒以上であることが必要である。これは、該布帛を摩擦体で摩擦した際に発生するマイナス空気イオンが、摩擦体に捕捉されることなく布帛の他方面に速やかに移動できるようにするためである。
【００１５】
このような通気性を達成するためには、布帛に、数ミリメートル径程度の小さな空隙や空孔が均一に分布していることが好ましいが、ＪＩＳ  Ｌ１０１８の６．３４に規定される通気性の値が１００ｃｍ／ｃｍ２・秒以上であれば、空隙や空孔が不均一な大きさ、分布を有していても構わない。
【００１６】
本発明においては、上記布帛の一方の表面を摩擦体で摩擦しつつ、該布帛の他方表面側に、マイナス空気イオンを捕捉、測定する機器の空気吸引口を設置することにより、被測定布帛近傍に、摩擦面から他方面に向かって空気の流れが発生する。それによって、被測定布帛を摩擦した際に発生したマイナス空気イオンが、摩擦面から他方面に速やかに移動することができ、該マイナス空気イオンの量を正確に測定することができるのである。
【実施例】
【００１７】
以下、実施例を挙げて本発明の構成および効果をさらに詳細に説明する。尚、実施例における各物性は下記の方法により測定した。
【００１８】
（１）マイナス空気イオン量
被測定布帛を２０ｃｍ角に裁断し、神戸イオン商会製のイオンカウンター（ＫＳＴ−９００）の吸引口の上方５ｃｍの位置に水平に固定する。イオンカウンターの吸引口から一定量の空気を１分間吸引し続けて、その空気中に含まれるマイナス空気イオン量をカウントした（単位：個／ｃｃ）。
【００１９】
尚、マイナス空気イオン量は、上記マイナス空気イオン量測定の平均値から、このときの測定環境におけるマイナス空気イオン量測定の平均値を減じた値とした。
【００２０】
［実施例１］
ポリ塩化ビニルからなる１０番手（綿番手）の紡績糸を用い、常法によりコース数１８／ｉｎｃｈ、ウェール数２４／ｉｎｃｈの丸編地を編成した。該編地のＪＩＳ  Ｌ１０１８の６．３４に規定される通気性の値は７００ｃｍ／ｃｍ２・秒であった。
【００２１】
該布帛の表面を上側からＭＣナイロン製の先端を丸めた直径１５ｍｍの棒を用いて摩擦しつつ、マイナス空気イオン量を測定したところ、マイナス空気イオン量は３２０個／ｃｃであった。また、同様の方法で測定したプラス空気イオン量は７０個／ｃｃであった。
【００２２】
［比較例１］
実施例１において、ＭＣナイロン製の棒での摩擦を布帛の下側から行った以外は実施例１と同様に実施し、マイナス空気イオン量を測定したところ、マイナス空気イオン量は２０個／ｃｃであった。また、同様の方法で測定したプラス空気イオン量は０個／ｃｃであった。
【００２３】
［実施例２］
実施例１において、編地の密度を変更し、その通気性の値を１５０ｃｍ／ｃｍ２・秒とした以外は実施例１と同様に実施し、マイナス空気イオン量を測定したところ、マイナス空気イオン量は１１０個／ｃｃであった。また、同様の方法で測定したプラス空気イオン量は４０個／ｃｃであった。
【００２４】
［比較例２］
実施例１において、編地の密度を変更し、その通気性の値を８０ｃｍ／ｃｍ２・秒とした以外は実施例１と同様に実施し、マイナス空気イオン量を測定したところ、マイナス空気イオン量は２０個／ｃｃであった。また、同様の方法で測定したプラス空気イオン量は０個／ｃｃであった。
【００２５】
［実施例３］
実施例１において、ポリ塩化ビニルからなる紡績糸に代えて、ポリ塩化ビニル繊維１２％／綿８８％の混紡糸を用いた以外は実施例１と同様に実施し、マイナス空気イオン量を測定したところ、マイナス空気イオン量は１００個／ｃｃであった。また、同様の方法で測定したプラス空気イオン量は４０個／ｃｃであった。
【００２６】
［実施例４］
実施例１において、ポリ塩化ビニルからなる紡績糸に代えて、ポリ塩化ビニル繊維５％／綿９５％の混紡糸を用いた以外は実施例１と同様に実施し、マイナス空気イオン量を測定したところ、マイナス空気イオン量は７０個／ｃｃであった。また、同様の方法で測定したプラス空気イオン量は３０個／ｃｃであった。
【００２７】
［実施例５］
実施例１において、ポリ塩化ビニルからなる紡績糸に代えて、ポリ塩化ビニリデン繊維からなる紡績糸を用いた以外は実施例１と同様に実施し、マイナス空気イオン量を測定したところ、マイナス空気イオン量は１８０個／ｃｃであった。また、同様の方法で測定したプラス空気イオン量は１２０個／ｃｃであった。
【００２８】
［実施例６］
実施例１において、ポリ塩化ビニルからなる紡績糸に代えて、ポリテトラフルオロエチレン繊維からなる紡績糸を用いた以外は実施例１と同様に実施し、マイナス空気イオン量を測定したところ、マイナス空気イオン量は３００個／ｃｃであった。また、同様の方法で測定したプラス空気イオン量は１４０個／ｃｃであった。
【００２９】
［実施例７］
実施例１において、ＭＣナイロン製の棒に代えて、身長１６６ｃｍ、体重５６ｋｇの健康な２９歳の男性の右手人差し指を摩擦体として用いた以外は実施例１と同様に実施し、マイナス空気イオン量を測定したところ、マイナス空気イオン量は４００個／ｃｃであった。また、同様の方法で測定したプラス空気イオン量は８０個／ｃｃであった。
【産業上の利用可能性】
【００３０】
本発明によれば、摩擦により布帛から発生したマイナス空気イオンを簡便な方法で効率よく補足することにより、発生するマイナス空気イオン量を正確に測定することが可能となるので、マイナス空気イオンを発生する製品の開発や普及に貢献できる。